ВПИТЫВАЮЩЕЕ ТЕЛО ДЛЯ ВПИТЫВАЮЩЕГО ИЗДЕЛИЯ
ABSORBENT BODY FOR ABSORBENT ARTICLE

Область техники, к которой относится изобретение
[0001]
Настоящее изобретение относится к впитывающему телу для впитывающего изделия.
Предшествующий уровень техники
[0002]
Во впитывающем изделии, таком как одноразовый подгузник и т.д., впитывающее тело, которое впитывает жидкость, такую как выделяемая организмом, текучая среда и т.д., как правило, расположено в большой зоне впитывающего изделия, при этом точка подачи жидкости (зона контакта с выделительным отверстием) находится в ее центре. Известно, что в таком впитывающем изделии, в котором впитывающее тело расположено в большой зоне, для повышения эффективности использования впитывающего тела между листом, проницаемым для жидкостей, и впитывающей сердцевиной размещают диффузионный лист, который обеспечивает диффузию впитанной жидкости от точки подачи жидкости в направлении в плоскости впитывающего изделия.
[0003]
Например, в абзаце [0024] патентного литературного источника 1 раскрыто, что диффузионный слой 6, который обладает способностью к обеспечению диффузии выделяемой организмом, текучей среды, может быть предусмотрен, например, между верхним поверхностным слоем 2 (или задним поверхностным слоем 3) и частью, включающей в себя полимерные впитывающие средства. Кроме того, в абзаце [0024] патентного литературного источника 1 также раскрыто тело со скоплением волокон, которое образовано посредством наслаивания целлюлозных волокон в качестве диффузионного слоя на холсте из гидратцеллюлюзных волокон и перепутывания ламинированных слоев водяными струями.
Перечень цитируемых документов
Патентные документы
[0004]
Патентный документ 1: Публикация нерассмотренной патентной заявки Японии № 2004-298384
Сущность изобретения
Техническая проблема
[0005]
Тем не менее, несмотря на то что диффузионный лист обладает очень хорошей способностью к обеспечению диффузии впитанной жидкости в направлении в плоскости впитывающего изделия, диффузионный лист часто обладает недостаточной способностью перемещать впитанную жидкость в направлении толщины впитывающего изделия, и имеется много случаев, когда впитанная жидкость остается в диффузионном листе и впитывающее изделие, включающее в себя диффузионный лист, имеет недостаточную впитывающую способность.
Соответственно, задача настоящего раскрытия изобретения состоит в том, чтобы предложить впитывающее тело, которое очень хорошо обеспечивает диффузию жидкости в направлении в плоскости и перемещение жидкости в направлении толщины при неоднократном впитывании жидкости.
Решение проблемы
[0006]
Авторы настоящего изобретения обнаружили, что решением проблемы является впитывающее тело для впитывающего изделия, содержащее впитывающую сердцевину, которая включает в себя полимерное впитывающее средство, и дополнительно содержащее лист для обертывания сердцевины, при этом лист для обертывания сердцевины включает в себя (i) слой, содержащий первые гидрофильные волокна, который прилегает к впитывающей сердцевине и включает в себя первые гидрофильные волокна со средней длиной волокна, составляющей 25 мм - 75 мм, (ii) слой, содержащий целлюлозные волокна, который прилегает к слою, содержащему первые гидрофильные волокна, и включает в себя целлюлозные волокна, и (iii) слой, содержащий вторые гидрофильные волокна, который прилегает к слою, содержащему целлюлозные волокна, и включает в себя вторые гидрофильные волокна со средней длиной волокна, составляющей 25 мм - 75 мм, и часть целлюлозных волокон в слое, содержащем целлюлозные волокна, проходит через слой, содержащий первые гидрофильные волокна, и находится в контакте с впитывающей сердцевиной.
Эффект от изобретения
[0007]
Впитывающее тело согласно настоящему раскрытию изобретения очень хорошо обеспечивает диффузию жидкости в направлении в плоскости и перемещение жидкости в направлении толщины при неоднократном впитывании жидкости.
Краткое описание чертежей
[0008]
Фиг.1 представляет собой развернутый вид впитывающего изделия 1, которое включает в себя впитывающее тело 7 согласно первому варианту осуществления.
Фиг.2 представляет собой вид сбоку впитывающего тела 7 в разрезе по линии II-II торцевой поверхности согласно фиг.1.
Фиг.3 представляет собой изображение для разъяснения эффекта от настоящего раскрытия изобретения.
Фиг.4 представляет собой другое изображение для разъяснения эффекта от настоящего раскрытия изобретения.
Фиг.5 представляет собой еще одно изображение для разъяснения эффекта от настоящего раскрытия изобретения.
Фиг.6 представляет собой еще одно изображение для разъяснения эффекта от настоящего раскрытия изобретения.
Фиг.7 представляет собой еще одно изображение для разъяснения эффекта от настоящего раскрытия изобретения.
Фиг.8 представляет собой изображение для разъяснения способа изготовления листа для обертывания сердцевины.
Описание вариантов осуществления
[0009]
[Определения]
«Средняя длина волокна»
В настоящем раскрытии изобретения среднюю длину волокна для волокон, отличных от целлюлозных волокон, например, первых гидрофильных волокон и вторых гидрофильных волокон, определяют в соответствии с «А7.1.1 Метод А (Стандартный метод). Метод измерения длины отдельных волокон на стеклянной пластине, снабженной шкалой» раздела «А7.1. Измерение длины волокна» Японского промышленного стандарта (JIS) L 1015:2010 Annex A.
Между тем, вышеупомянутый метод представляет собой метод испытаний, который соответствует стандарту ISO 6989, опубликованному в 1981.
[0010]
«Средняя длина волокна»
В настоящем раскрытии изобретения средняя длина волокна для целлюлозных волокон означает средневзвешенную длину волокна и означает величину L (w), которую определяют посредством ʺkajaaniFiberLab fiber properties (off-line)ʺ производства Metso Automation Inc.
[0011]
«Волокно на основе целлюлозы»
В настоящем раскрытии изобретения «волокно на основе целлюлозы» означает волокно, которое выбрано из группы, состоящей из гидратцеллюлозного волокна, волокна из очищенной целлюлозы и полусинтетического целлюлозного волокна.
[0012]
Настоящее раскрытие изобретения относится к следующим аспектам.
[Аспект 1]
Впитывающее тело для впитывающего изделия, содержащее впитывающую сердцевину, которая включает в себя полимерное впитывающее средство, и дополнительно содержащее лист для обертывания сердцевины, при этом
лист для обертывания сердцевины включает в себя (i) слой, содержащий первые гидрофильные волокна, который прилегает к впитывающей сердцевине и включает в себя первые гидрофильные волокна со средней длиной волокна, составляющей 25 мм - 75 мм, (ii) слой, содержащий целлюлозные волокна, который прилегает к слою, содержащему первые гидрофильные волокна, и включает в себя целлюлозные волокна, и (iii) слой, содержащий вторые гидрофильные волокна, который прилегает к слою, содержащему целлюлозные волокна, и включает в себя вторые гидрофильные волокна со средней длиной волокна, составляющей 25 мм - 75 мм, и
часть целлюлозных волокон в слое, содержащем целлюлозные волокна, проходит через слой, содержащий первые гидрофильные волокна, и находится в контакте с впитывающей сердцевиной.
[0013]
Во впитывающем теле согласно аспекту 1 при подаче жидкости, такой как выделяемая организмом, текучая среда и т.д., на лист для обертывания сердцевины (первой подаче жидкости) жидкость диффундирует по поверхности листа, проницаемого для жидкостей, при точке подачи жидкости как центре, и жидкость также проходит в направлении толщины впитывающего тела при точке подачи жидкости как центре. Когда жидкость проходит в направлении толщины впитывающего тела и доходит до листа для обертывания сердцевины, жидкость диффундирует в направлении в плоскости листа для обертывания сердцевины за счет «диффузионной функциональной способности» листа для обертывания сердцевины. Вышеупомянутая «диффузионная функциональная способность» обеспечивается в основном листом для обертывания сердцевины, имеющим трехслойную конфигурацию, в которой слой, содержащий целлюлозные волокна, размещен между слоем, содержащим первые гидрофильные волокна, и слоем, содержащим вторые гидрофильные волокна.
[0014]
Более конкретно, под действием капиллярных сил, создаваемых первыми гидрофильными волокнами, включенными в слой, содержащий первые гидрофильные волокна, и капиллярных сил, создаваемых вторыми гидрофильными волокнами, включенными в слой, содержащий вторые гидрофильные волокна, жидкость диффундирует в направлении в плоскости впитывающего тела в данных слоях. Жидкость, которая прошла во внутреннюю часть каждого из слоя, содержащего первые гидрофильные волокна, и слоя, содержащего вторые гидрофильные волокна, поступает в слой, содержащий целлюлозные волокна, за счет высокой гидрофильности соседнего слоя, содержащего целлюлозные волокна, и повторяет цикл диффузии - поступления, состоящий в диффузии жидкости внутри слоя, содержащего первые гидрофильные волокна, и слоя, содержащего вторые гидрофильные волокна, и поступлении жидкости в слой, содержащий целлюлозные волокна, при этом жидкость диффундирует в направлении в плоскости внутри листа для обертывания сердцевины, а также жидкость временно удерживается внутри слоя, содержащего целлюлозные волокна. Впоследствии жидкость, которая временно удерживалась внутри слоя, содержащего целлюлозные волокна, перемещается во впитывающую сердцевину посредством целлюлозных волокон, которые проходят через слой, содержащий первые гидрофильные волокна, и соединены с впитывающей сердцевиной, для впитывания жидкости полимерными впитывающими средствами внутри впитывающей сердцевины. Соответственно, лист для обертывания сердцевины может «подготовиться» к следующей подаче жидкости.
[0015]
Когда жидкость снова подается к листу для обертывания сердцевины (вторая подача жидкости), жидкость диффундирует по поверхности листа, проницаемого для жидкостей, при точке подачи жидкости как центре, и жидкость также проходит в направлении толщины впитывающего тела при точке подачи жидкости как центре. Когда жидкость проходит в направлении толщины впитывающего тела и доходит до листа для обертывания сердцевины, жидкость быстро диффундирует в зону проникновения жидкости в листе для обертывания сердцевины, которая представляет собой зону диффузии при первой подаче жидкости. Это обусловлено тем, что увеличилось сродство первых гидрофильных волокон в слое, содержащем первые гидрофильные волокна, и вторых гидрофильных волокон в слое, содержащем вторые гидрофильные волокна, к жидкости.
[0016]
Впоследствии в листе для обертывания сердцевины жидкость повторяет цикл диффузии - поступления за пределами зоны диффузии при первой подаче жидкости и диффундирует в место, расположенное дальше от точки подачи жидкости по сравнению с первой подачей жидкости, а также жидкость временно удерживается внутри слоя, содержащего целлюлозные волокна. Жидкость, которая временно удерживалась внутри слоя, содержащего целлюлозные волокна, перемещается во впитывающую сердцевину посредством целлюлозных волокон, которые проходят через слой, содержащий первые гидрофильные волокна, и соединены с впитывающей сердцевиной, для впитывания жидкости полимерными впитывающими средствами, которые имеются в более широкой зоне внутри впитывающей сердцевиной по сравнению с первой подачей жидкости. Соответственно, лист для обертывания сердцевины может «подготовиться» к следующей подаче жидкости.
[0017]
Когда жидкость снова подается к листу для обертывания сердцевины (третья подача жидкости), жидкость диффундирует до места, более удаленного от точки подачи жидкости по сравнению со второй подачей жидкости, а также впитывается полимерными впитывающими средствами, которые имеются в более широкой зоне внутри впитывающей сердцевины по сравнению со второй подачей жидкости, таким же образом.
Соответственно, впитывающее тело, описанное согласно аспекту 1, очень хорошо обеспечивает диффузию жидкости в направлении в плоскости и перемещение жидкости в направлении толщины при неоднократном впитывании жидкости.
[0018]
[Аспект 2]
Впитывающее тело согласно аспекту 1, в котором
впитывающая сердцевина включает в себя полимерное впитывающее средство на поверхности впитывающей сердцевины, и
часть целлюлозных волокон в слое, содержащем целлюлозные волокна, проходит через слой, содержащий первые гидрофильные волокна, и находится в контакте с полимерным впитывающим средством на поверхности впитывающей сердцевины.
[0019]
Во впитывающем теле, описанном согласно аспекту 2, часть целлюлозных волокон в слое, содержащем целлюлозные волокна, проходит через слой, содержащий первые гидрофильные волокна, и находится в контакте с полимерным впитывающим средством на поверхности впитывающей сердцевины. Соответственно, жидкость, которая временно удерживалась в слое, содержащем целлюлозные волокна, впитывается полимерными впитывающими средствами посредством целлюлозных волокон, которые проходят через слой, содержащий первые гидрофильные волокна, под влиянием «спроса» со стороны полимерных впитывающих средств, в результате чего впитывающее тело очень хорошо впитывает жидкость.
[0020]
[Аспект 3]
Впитывающее тело согласно аспекту 2, в котором слой, содержащий первые гидрофильные волокна, прикреплен к полимерному впитывающему средству на поверхности впитывающей сердцевины посредством адгезионного слоя.
[0021]
Во впитывающем теле, описанном согласно аспекту 3, полимерное впитывающее средство, которое имеется на поверхности впитывающей сердцевины, прикреплено к слою листа для обертывания сердцевины, содержащему первые гидрофильные волокна, посредством адгезионного слоя. Соответственно, даже когда впитывающее тело деформируется при ношении, легко сохраняется соединение между полимерным впитывающим средством и слоем, содержащим целлюлозные волокна, посредством целлюлозных волокон. В результате, даже когда носитель интенсивно двигается, жидкость, которая временно удерживалась в слое, содержащем целлюлозные волокна, непосредственно впитывается полимерными впитывающими средствами посредством целлюлозных волокон, которые проходят через слой, содержащий первые гидрофильные волокна, под влиянием «спроса» со стороны полимерных впитывающих средств, в результате чего впитывающее тело очень хорошо впитывает жидкость.
[0022]
[Аспект 4]
Впитывающее тело согласно любому из аспектов 1-3, при этом
впитывающее тело включает в себя лист для обертывания сердцевины, по меньшей мере, на расположенной со стороны кожи поверхности впитывающей сердцевины, и
в листе для обертывания сердцевины, который размещен на расположенной со стороны кожи поверхности впитывающей сердцевины, часть целлюлозных волокон в слое, содержащем целлюлозные волокна, проходит через слой, содержащий вторые гидрофильные волокна, и доходит до поверхности слоя, содержащего вторые гидрофильные волокна, на стороне, противоположной по отношению к слою, содержащему целлюлозные волокна.
[0023]
Во впитывающем теле, описанном согласно аспекту 4, лист для обертывания сердцевины предусмотрен на расположенной со стороны кожи поверхности впитывающей сердцевины, и в листе для обертывания сердцевины, который размещен на поверхности впитывающего тела, расположенной со стороны кожи, часть целлюлозных волокон в слое, содержащем целлюлозные волокна, проходит через слой, содержащий вторые гидрофильные волокна, и доходит до поверхности слоя, содержащего вторые гидрофильные волокна, на стороне, противоположной по отношению к слою, содержащему целлюлозные волокна. Соответственно, при быстром втягивании жидкости, которая имеется в слое, прилегающем к слою, содержащему вторые гидрофильные волокна, (например, в проницаемом для жидкостей листе впитывающего изделия) в слой, содержащий вторые гидрофильные волокна, жидкость может подвергаться диффузии в направлении в плоскости слоя, содержащего вторые гидрофильные волокна, и, кроме того, может быстро поступать в слой, содержащий целлюлозные волокна, при этом впитывающее тело очень хорошо обеспечивает диффузию жидкости в направлении в плоскости и перемещение жидкости в направлении толщины, а также имеет очень хорошую скорость впитывания жидкости.
[0024]
[Аспект 5]
Впитывающее тело согласно любому из аспектов 1-4, в котором каждые из первых гидрофильных волокон и вторых гидрофильных волокон представляют собой волокна на основе целлюлозы.
Во впитывающем теле, описанном согласно аспекту 5, первые гидрофильные волокна и вторые гидрофильные волокна представляют собой волокна на основе целлюлозы. Соответственно, каждый из слоя, содержащего первые гидрофильные волокна, и слоя, содержащего вторые гидрофильные волокна, очень хорошо обеспечивает диффузию жидкости в направлении в плоскости и может обеспечить поступление жидкости к целлюлозным волокнам в слое, содержащем целлюлозные волокна. Соответственно, впитывающее тело очень хорошо обеспечивает вышеописанный цикл диффузии - поступления и очень хорошо впитывает жидкость.
[0025]
[Аспект 6]
Впитывающее тело согласно любому из аспектов 1-5, в котором целлюлозные волокна в слое, содержащем целлюлозные волокна, имеют среднюю длину волокна, составляющую 1 мм - 10 мм.
Поскольку во впитывающем теле, описанном согласно аспекту 6, средняя длина волокна для целлюлозных волокон составляет 1 мм - 10 мм, целлюлозным волокнам легче проходить через слой, содержащий вторые гидрофильные волокна, и облегчается перемещение жидкости, которая временно удерживалась в слое, содержащем целлюлозные волокна, во впитывающую сердцевину через слой, содержащий вторые гидрофильные волокна. В результате впитывающее тело очень хорошо впитывает жидкость.
[0026]
[Аспект 7]
2
2
Впитывающее тело согласно любому из аспектов 1-6, в котором лист для обертывания сердцевины имеет поверхностную плотность, составляющую 30 г/м- 100 г/м.
Во впитывающем теле, описанном согласно аспекту 7, лист для обертывания сердцевины имеет заданную поверхностную плотность, при этом лист для обертывания сердцевины имеет отличную способность к обеспечению диффузии жидкости в направлении в плоскости в слое, содержащем первые гидрофильные волокна, и слое, содержащем вторые гидрофильные волокна, и способность к временному удерживанию жидкости в слое, содержащем целлюлозные волокна, и, следовательно, впитывающее тело согласно настоящему раскрытию изобретения очень хорошо впитывает жидкость.
[0027]
[Аспект 8]
3
3
Впитывающее тело согласно любому из аспектов 1-7, в котором лист для обертывания сердцевины имеет плотность, составляющую 0,05 г/см- 0,20 г/см.
Во впитывающем теле, описанном согласно аспекту 8, лист для обертывания сердцевины имеет заданную плотность, при этом он создает умеренные капиллярные силы и очень хорошо обеспечивает втягивание жидкости в лист для обертывания сердцевины и поступление жидкости из листа для обертывания сердцевины во впитывающую сердцевину. В результате впитывающее тело и впитывающее изделие, которое включает в себя впитывающее тело, имеют очень хорошие характеристики в отношении повторного смачивания.
[0028]
[Аспект 9]
Впитывающее тело согласно любому из аспектов 1-8, в котором лист для обертывания сердцевины имеет длину диффузии, составляющую 130 мм или более, и перемещаемое количество, составляющее 31,0 г или более, при испытании на диффузию - перемещение.
Во впитывающем теле, описанном согласно аспекту 9, лист для обертывания сердцевины имеет заданную длину диффузии и перемещаемое количество, в результате чего впитывающее тело очень хорошо обеспечивает диффузию жидкости в направлении в плоскости и перемещение жидкости в направлении толщины, а также имеет очень хорошую скорость впитывания жидкости.
[0029]
[Аспект 10]
Впитывающее тело согласно любому из аспектов 1-9, в котором лист для обертывания сердцевины расположен с прилеганием на обеих поверхностях из расположенной со стороны кожи поверхности и расположенной не со стороны кожи поверхности впитывающей сердцевины.
Во впитывающем теле, описанном согласно аспекту 10, лист для обертывания сердцевины расположен с прилеганием на обеих поверхностях из расположенной со стороны кожи поверхности и расположенной не со стороны кожи поверхности впитывающей сердцевины. Соответственно, даже когда большое количество жидкости подается сразу во впитывающее тело, цикл диффузии и поступления жидкости в листе для обертывания сердцевины может повторяться на обеих из расположенной со стороны кожи поверхности и расположенной не со стороны кожи поверхности впитывающей сердцевины, и в результате впитывающее тело очень хорошо впитывает жидкость.
[0030]
[Аспект 11]
Впитывающее тело согласно аспекту 10, в котором
впитывающая сердцевина включает в себя полимерные впитывающие средства на обеих поверхностях из расположенной со стороны кожи поверхности и расположенной не со стороны кожи поверхности впитывающей сердцевины, и
целлюлозные волокна в содержащем целлюлозные волокна слое листа для обертывания сердцевины, размещенного на поверхности, расположенной со стороны кожи, и поверхности, расположенной не со стороны кожи, находятся в контакте с полимерными впитывающими средствами соответственно на расположенной со стороны кожи поверхности и расположенной не со стороны кожи поверхности впитывающей сердцевины.
[0031]
Во впитывающем теле, описанном согласно аспекту 11, целлюлозные волокна в содержащем целлюлозные волокна слое листа для обертывания сердцевины, размещенного на поверхности, расположенной со стороны кожи, и поверхности, расположенной не со стороны кожи, находятся в контакте с полимерными впитывающими средствами соответственно на расположенной со стороны кожи поверхности и расположенной не со стороны кожи поверхности впитывающей сердцевины. Соответственно, даже когда большое количество жидкости подается сразу во впитывающее тело, цикл диффузии и поступления жидкости в листе для обертывания сердцевины может повторяться на обеих из расположенной со стороны кожи поверхности и расположенной не со стороны кожи поверхности впитывающей сердцевины, и в результате впитывающее тело очень хорошо впитывает жидкость.
[0032]
[Аспект 12]
Впитывающее тело согласно аспекту 11, в котором впитывающая сердцевина включает в себя гидрофильный текстильный материал между полимерным впитывающим средством, которое имеется на поверхности, расположенной со стороны кожи, и полимерным впитывающим средством, которое имеется на поверхности, расположенной не со стороны кожи.
Впитывающее тело, описанное согласно аспекту 12, включает в себя текстильный материал из гидрофильных волокон между полимерным впитывающим средством, которое имеется на поверхности, расположенной со стороны кожи, и полимерным впитывающим средством, которое имеется на поверхности, расположенной не со стороны кожи. Соответственно, когда полимерные впитывающие средства впитывают жидкость, затруднено возникновение блокировки полимерных впитывающих средств, и в результате впитывающее тело очень хорошо впитывает жидкость.
[0033]
Впитывающее тело согласно настоящему раскрытию изобретения подробно разъяснено ниже.
Фиг.1 и 2 представляют собой виды для разъяснения впитывающего изделия 1, более конкретно, одноразового подгузника, скрепляемого лентами, который включает в себя впитывающее тело 7 согласно одному варианту осуществления (первому варианту осуществления) настоящего раскрытия изобретения. Более конкретно, фиг.1 представляет собой развернутый вид впитывающего изделия 1, которое включает в себя впитывающее тело 7 согласно первому варианту осуществления, и фиг.2 представляет собой вид сбоку впитывающего тела 7 в разрезе по линии II-II торцевой поверхности согласно фиг.1.
[0034]
Впитывающее изделие 1, показанное на фиг.1, имеет продольное направление L и направление W ширины и включает в себя лист 3, проницаемый для жидкостей, лист 5, не проницаемый для жидкостей, и впитывающее тело 7 между листом 3, проницаемым для жидкостей, и листом 5, не проницаемым для жидкостей. Впитывающее изделие 1 дополнительно включает в себя два барьера 101 для предотвращения утечки, каждый из которых включает в себя эластичный элемент 103, прикрепленные части 105 для прикрепления барьеров 101 для предотвращения утечки к листу 3, проницаемому для жидкостей, эластичные элементы 107, скрепляющие ленты 109 и т.д., однако поскольку данные конфигурации известны в данной области техники, их описание опущено.
[0035]
Как показано на фиг.1, впитывающее тело 7 согласно первому варианту осуществления в развернутом состоянии имеет по существу прямоугольную форму и имеет такие же продольное направление L и направление W ширины, как впитывающее изделие 1. Как показано на фиг.2, впитывающее тело 7 включает в себя впитывающую сердцевину 11 и листы 13, 14 для обертывания сердцевины. Более конкретно, впитывающее тело 7 включает в себя впитывающую сердцевину 11, лист 13 для обертывания сердцевины, который размещен с прилеганием к расположенной со стороны кожи поверхности 15 впитывающей сердцевины 11, и лист 14 для обертывания сердцевины, который размещен с прилеганием к расположенной не со стороны кожи поверхности 17 впитывающей сердцевины 11.
[0036]
Впитывающая сердцевина 11 включает в себя полимерные впитывающие средства 19, и, более конкретно, впитывающая сердцевина 11 включает в себя слой 20а полимерных впитывающих средств, состоящий из полимерных впитывающих средств 19а, размещенных на расположенной со стороны кожи поверхности 15 впитывающей сердцевины 11, слой 20b полимерных впитывающих средств, состоящий из полимерных впитывающих средств 19b, размещенных на расположенной не со стороны кожи поверхности 17 впитывающей сердцевины 11, и слой гидрофильного текстильного материала 21 (слой 22 гидрофильного текстильного материала), расположенный между слоем 20а полимерных впитывающих средств и слоем 20b полимерных впитывающих средств.
[0037]
Лист 13 для обертывания сердцевины включает в себя (i) слой 25, содержащий первые гидрофильные волокна, который прилегает к впитывающей сердцевине 11 и состоит из первых гидрофильных волокон 23, (ii) слой 29, содержащий целлюлозные волокна, который прилегает к слою 25, содержащему первые гидрофильные волокна, и состоит из целлюлозных волокон 27, и (iii) слой 33, содержащий вторые гидрофильные волокна, который прилегает к слою 29, содержащему целлюлозные волокна, и состоит из вторых гидрофильных волокон 31.
[0038]
Таким же образом лист 14 для обертывания сердцевины включает в себя (i) слой 26, содержащий первые гидрофильные волокна, который прилегает к впитывающей сердцевине 11 и состоит из первых гидрофильных волокон 24, (ii) слой 30, содержащий целлюлозные волокна, который прилегает к слою 26, содержащему первые гидрофильные волокна, и состоит из целлюлозных волокон 28, и (iii) слой 34, содержащий вторые гидрофильные волокна, который прилегает к слою 30, содержащему целлюлозные волокна, и состоит из вторых гидрофильных волокон 32.
Каждые из первых гидрофильных волокон 23, первых гидрофильных волокон 24, вторых гидрофильных волокон 31 и вторых гидрофильных волокон 32 имеют среднюю длину волокна, составляющую 25 мм - 75 мм.
[0039]
В листе 13 для обертывания сердцевины целлюлозные волокна 27а, которые представляют собой часть целлюлозных волокон 27 в слое 29, содержащем целлюлозные волокна, проходят через слой 25, содержащий первые гидрофильные волокна, и находятся в прямом контакте с впитывающей сердцевиной 11 и, более конкретно, с полимерными впитывающими средствами 19а из слоя 20а полимерных впитывающих средств, размещенного на расположенной со стороны кожи поверхности 15 впитывающей сердцевины 11. Кроме того, слой 25, содержащий первые гидрофильные волокна, прикреплен к полимерным впитывающим средствам 19а из слоя 20а полимерных впитывающих средств посредством адгезионного слоя (который не показан).
[0040]
Таким же образом в листе 14 для обертывания сердцевины целлюлозные волокна 28а, которые представляют собой часть целлюлозных волокон 28 в слое 309, содержащем целлюлозные волокна, проходят через слой 26, содержащий первые гидрофильные волокна, и находятся в прямом контакте с впитывающей сердцевиной 11 и, более конкретно, с полимерными впитывающими средствами 19b из слоя 20b полимерных впитывающих средств, размещенного на расположенной не со стороны кожи поверхности 17 впитывающей сердцевины 11. Кроме того, слой 26, содержащий первые гидрофильные волокна, прикреплен к полимерным впитывающим средствам 19b из слоя 20b полимерных впитывающих средств посредством адгезионного слоя (который не показан).
[0041]
Как показано на фиг.2, в листе 13 для обертывания сердцевины целлюлозные волокна 27b, которые представляют собой часть целлюлозных волокон 27 в слое 29, содержащем целлюлозные волокна, проходят через слой 33, содержащий вторые гидрофильные волокна, и находятся в прямом контакте с поверхностью 35 слоя 33, содержащего вторые гидрофильные волокна, на стороне, противоположной по отношению к слою 29, содержащему целлюлозные волокна, и, более конкретно, с листом 3, проницаемым для жидкостей.
Кроме того, как показано на фиг.2, в листе 14 для обертывания сердцевины целлюлозные волокна 28b, которые представляют собой часть целлюлозных волокон 28 в слое 30, содержащем целлюлозные волокна, проходят через слой 34, содержащий вторые гидрофильные волокна, и находятся в прямом контакте с поверхностью 36 слоя 34, содержащего вторые гидрофильные волокна, на стороне, противоположной по отношению к слою 30, содержащему целлюлозные волокна и, более конкретно, с листом, проницаемым для жидкостей(который не показан).
[0042]
,
Фиг.3-7 представляют собой изображения для разъяснения очень хороших способностей к обеспечению диффузии жидкости в направлении в плоскости и к перемещению жидкости в направлении толщины, когда впитывающее тело 7 согласно первому варианту осуществления неоднократно впитывает жидкость. Фиг.3-7 представляют собой виды сбокукоторые соответствуют разрезу по линии II-II торцевой поверхности согласно фиг.1, и для иллюстрации первые гидрофильные волокна, вторые гидрофильные волокна и целлюлозные волокна опущены, и полимерные впитывающие средства 19 показаны в виде кружков.
[0043]
<Первая подача жидкости>
При первой подаче жидкости, как показано на фиг.3(а), когда жидкость 41, такая как выделяемая организмом, текучая среда и т.д., подается на проницаемый для жидкостей лист 3 впитывающего изделия 1, жидкость 41 диффундирует по поверхности листа 3, проницаемого для жидкостей, при точке 43 подачи жидкости как центре в продольном направлении L (и в направлении W ширины) впитывающего изделия 1, и жидкость 41 также проходит в направлении Т толщины впитывающего тела 7 при точке 43 подачи жидкости как центре.
[0044]
Как показано на фиг.3(b), жидкость 41 проходит в направлении Т толщины впитывающего тела 7, и жидкость 41, которая переместилась из листа 3, проницаемого для жидкостей, к листу 13 для обертывания сердцевины и листу 14 для обертывания сердцевины, диффундирует в направлении в плоскости впитывающего изделия 1 (впитывающего тела 7) и, более конкретно, в продольном направлении L и направлении ширины (которое не показано) впитывающего изделия 1 (впитывающего тела 7) в каждом из листа 13 для обертывания сердцевины и листа 14 для обертывания сердцевины за счет диффузионной функциональной способности каждого из листа 13 для обертывания сердцевины и листа 14 для обертывания сердцевины. В листе 3, проницаемом для жидкостей, зона 45 проникновения жидкости образуется в части, в которую прошла жидкость 41. Зона 45 проникновения жидкости один раз уже была в контакте с жидкостью 41, поэтому она является зоной, которая имеет высокое сродство к жидкости 41.
[0045]
Вышеупомянутая диффузионная функциональная способность обеспечивается листом 13 для обертывания сердцевины, имеющим трехслойную конфигурацию, в которой слой 29, содержащий целлюлозные волокна, размещен между слоем 25, содержащим первые гидрофильные волокна, и слоем 33, содержащим вторые гидрофильные волокна.
Более конкретно, под действием капиллярных сил, создаваемых первыми гидрофильными волокнами (которые не показаны), включенными в слой 25, содержащий первые гидрофильные волокна, и капиллярных сил, создаваемых вторыми гидрофильными волокнами (которые не показаны), включенными в слой 33, содержащий вторые гидрофильные волокна, жидкость диффундирует в направлении в плоскости впитывающего тела 7 внутри слоя 25, содержащего первые гидрофильные волокна, и слоя 33, содержащего вторые гидрофильные волокна. Между тем, поскольку действия в листе 14 для обертывания сердцевины выполняются таким же образом, их описание опущено.
[0046]
Жидкость 41, которая диффундировала в направлении в плоскости впитывающего тела 7 в каждом из слоя 25, содержащего первые гидрофильные волокна, и слоя 33, содержащего вторые гидрофильные волокна, перемещается в слой 29, содержащий целлюлозные волокна, за счет высокой гидрофильности целлюлозных волокон (которые не показаны) в прилегающем слое 29, содержащем целлюлозные волокна. Жидкость 41 перемещается в слой 29, содержащий целлюлозные волокна, при этом в каждом из слоя 25, содержащего первые гидрофильные волокна, и слоя 33, содержащего вторые гидрофильные волокна, зона (которая не показана) проникновения жидкости образуется в зоне, в которой жидкость 41 удерживается, а также свободные пространства для приема новой жидкости 41 создаются в каждом из слоя 25, содержащего первые гидрофильные волокна, и слоя 33, содержащего вторые гидрофильные волокна.
[0047]
Поскольку в каждом из слоя 25, содержащего первые гидрофильные волокна, и слоя 33, содержащего вторые гидрофильные волокна, зона проникновения жидкости (которая не показана) была один раз в контакте с жидкостью 41 и представляет собой зону, которая имеет высокое сродство к жидкости 41, когда новая жидкость 41, которая остается в листе 3, проницаемом для жидкостей, доходит до зоны (которая не показана) проникновения жидкости в слое 25, содержащем первые гидрофильные волокна, и слое 33, содержащем вторые гидрофильные волокна, новая жидкость 41 диффундирует/растекается дальше в направлении в плоскости впитывающего тела 7 за пределы зоны (которая не показана) проникновения жидкости в каждом из слоя 25, содержащего первые гидрофильные волокна, и слоя 33, содержащего вторые гидрофильные волокна.
[0048]
Жидкость 41 повторяет цикл диффузии - поступления, состоящий из диффузии жидкости внутри слоя 25, содержащего первые гидрофильные волокна, и слоя 33, содержащего вторые гидрофильные волокна, и поступления жидкости в слой 29, содержащий целлюлозные волокна, до тех пор, пока поданная жидкость 41 не выйдет, или до тех пор, пока не будет достигнут верхний предел, при котором жидкость 41 может удерживаться в слое 29, содержащем целлюлозные волокна. В результате жидкость 41, как показано на фиг.4(а), диффундирует в зоне R1 в направлении в плоскости впитывающего тела 7 внутри листа 13 для обертывания сердцевины, а также временно удерживается в слое 29, содержащем целлюлозные волокна. Между тем, поскольку действия в листе 14 для обертывания сердцевины выполняются таким же образом, их описание опущено.
[0049]
Как показано на фиг.4(b), в зоне R1 жидкость 41, которая временно удерживалась внутри слоя 29, содержащего целлюлозные волокна, перемещается во впитывающую сердцевину 11 посредством целлюлозных волокон (которые не показаны), которые проходят через слой 25, содержащий первые гидрофильные волокна, и соединены с впитывающей сердцевиной 11, для впитывания жидкости полимерными впитывающими средствами 19а впитывающей сердцевины 11. Как показано на фиг.2, поскольку целлюлозные волокна 27а, которые представляют собой часть целлюлозных волокон 27 в слое 29, содержащем целлюлозные волокна, проходят через слой 25, содержащий первые гидрофильные волокна, и находятся в прямом контакте с впитывающей сердцевиной 11 и, более конкретно, с полимерными впитывающими средствами 19а из слоя 20а полимерных впитывающих средств, размещенного на расположенной со стороны кожи поверхности 15 впитывающей сердцевины 11, когда полимерные впитывающие средства 19а впитывают жидкость 41, жидкость 41, которая временно удерживалась внутри слоя 29, содержащего целлюлозные волокна, быстро подается к полимерным впитывающим средствам 19а посредством целлюлозных волокон 27а. В результате в зоне R1 жидкость 41, которая временно удерживалась внутри слоя 29, содержащего целлюлозные волокна, быстро впитывается полимерными впитывающими средствами 19а, и лист 13 для обертывания сердцевины может «подготовиться» к следующей подаче жидкости 41. Между тем, поскольку действия в листе 14 для обертывания сердцевины выполняются таким же образом, их описание опущено.
[0050]
<Вторая подача жидкости>
Когда при второй подаче жидкости, как показано на фиг.5(а), жидкость 41, такая как выделяемая организмом, текучая среда и т.д., подается в проницаемый для жидкостей лист 3 впитывающего изделия 1, жидкость 41 диффундирует по поверхности листа 3, проницаемого для жидкостей, при точке 43 подачи жидкости 41 как центре в продольном направлении L впитывающего изделия 1, и жидкость 41 также проходит в направлении Т впитывающего тела 7 при точке 43 подачи как центре. Когда жидкость 41 проходит в направлении Т толщины впитывающего тела 7 и доходит до листа 13 для обертывания сердцевины и листа 14 для обертывания сердцевины, жидкость 41 быстро диффундирует в зону R1, которая представляет собой ту зону в листе 13 для обертывания сердцевины и листе 14 для обертывания сердцевины, в которой жидкость 41 подверглась диффузии при первой подаче жидкости (зону проникновения жидкости).
[0051]
Как показано на фиг.5(b), жидкость 41 проходит в направлении Т толщины впитывающего тела 7, и жидкость 41, которая переместилась из листа 3, проницаемого для жидкостей, к листу 13 для обертывания сердцевины и листу 14 для обертывания сердцевины, диффундирует в направлении в плоскости впитывающего тела 7 в каждом из листа 13 для обертывания сердцевины и листа 14 для обертывания сердцевины за пределы зоны R1, в которой жидкость 41 диффундировала при первой подаче жидкости, за счет диффузионной функциональной способности каждого из листа 13 для обертывания сердцевины и листа 14 для обертывания сердцевины. Между тем, описание диффузионной функциональной способности приведено выше.
Между тем, в листе 3, проницаемом для жидкостей, зона 45 проникновения жидкости, которая шире соответствующей зоны при первой подаче жидкости, образуется в части, в которую проникла 41 жидкость. Между тем, поскольку действия в листе 14 для обертывания сердцевины выполняются таким же образом, их описание опущено.
[0052]
Жидкость 41, которая диффундировала в направлении в плоскости впитывающего тела 7 в каждом из слоя 25, содержащего первые гидрофильные волокна, и слоя 33, содержащего вторые гидрофильные волокна, поступает в слой 29, содержащий целлюлозные волокна, за счет высокой гидрофильности целлюлозных волокон (которые не показаны) в прилегающем слое 29, содержащем целлюлозные волокна. Жидкость 41 поступает в слой 29, содержащий целлюлозные волокна, при этом в каждом из слоя 25, содержащего первые гидрофильные волокна, и слоя 33, содержащего вторые гидрофильные волокна, зона 45 проникновения жидкости образуется в зоне, в которой жидкость 41 удерживается, а также свободные пространства для приема новой жидкости 41 создаются в каждом из слоя 25, содержащего первые гидрофильные волокна, и слоя 33, содержащего вторые гидрофильные волокна. Между тем, поскольку действия в листе 14 для обертывания сердцевины выполняются таким же образом, их описание опущено.
[0053]
Поскольку в каждом из слоя 25, содержащего первые гидрофильные волокна, и слоя 33, содержащего вторые гидрофильные волокна, зона проникновения жидкости (которая не показана) была один раз в контакте с жидкостью 41 и представляет собой зону, которая имеет высокое сродство к жидкости 41, когда новая жидкость 41, которая остается в листе 3, проницаемом для жидкостей, доходит до зоны (которая не показана) проникновения жидкости в слое 25, содержащем первые гидрофильные волокна, и слое 33, содержащем вторые гидрофильные волокна, новая жидкость 41 диффундирует/растекается дальше в направлении в плоскости впитывающего тела 7 за пределы зоны (которая не показана) проникновения жидкости в каждом из слоя 25, содержащего первые гидрофильные волокна, и слоя 33, содержащего вторые гидрофильные волокна.
[0054]
Жидкость 41 повторяет цикл диффузии - поступления, состоящий из диффузии жидкости внутри слоя 25, содержащего первые гидрофильные волокна, и слоя 33, содержащего вторые гидрофильные волокна, и поступления жидкости в слой 29, содержащий целлюлозные волокна, до тех пор, пока поданная жидкость 41 не выйдет, или до тех пор, пока не будет достигнут верхний предел, при котором жидкость 41 может удерживаться в слое 29, содержащем целлюлозные волокна. В результате жидкость 41, как показано на фиг.6(b), диффундирует в зону R2 в направлении в плоскости впитывающего тела 7 внутри листа 13 для обертывания сердцевины, а также временно удерживается в слое 29, содержащем целлюлозные волокна. Между тем, поскольку действия в листе 14 для обертывания сердцевины выполняются таким же образом, их описание опущено.
[0055]
Как показано на фиг.6(b), в зоне R2 жидкость 41, которая временно удерживалась внутри слоя 29, содержащего целлюлозные волокна, перемещается во впитывающую сердцевину 11 посредством целлюлозных волокон (которые не показаны), которые проходят через слой 25, содержащий первые гидрофильные волокна, и соединены с впитывающей сердцевиной 11, для впитывания жидкости полимерными впитывающими средствами 19а впитывающей сердцевины 11. Механизм впитывания функционирует так же, как разъяснено со ссылкой на фиг.4(b) в отношении первой подачи жидкости, однако отличается тем, что жидкость 41 впитывается полимерными впитывающими средствами 19а в зоне R2, которая шире зоны R1, в которой жидкость 41 диффундировала при первой подаче жидкости.
В результате в зоне R2 жидкость 41, которая временно удерживалась внутри слоя 29, содержащего целлюлозные волокна, быстро впитывается полимерными впитывающими средствами 19а, и лист 13 для обертывания сердцевины может «подготовиться» к следующей подаче жидкости 41. Между тем, поскольку действия в листе 14 для обертывания сердцевины выполняются таким же образом, их описание опущено.
[0056]
<Третья подача жидкости>
При третьей подаче жидкости впитывающее изделие 1 также повторяет впитывание таким же образом, как при первой подаче жидкости и второй подаче жидкости, и в результате, как показано на фиг.7, жидкость 41 впитывается полимерными впитывающими средствами 19а в зоне R3, которая шире зоны R2, в которой жидкость 41 диффундировала при второй подаче жидкости. Между тем, поскольку действия в листе 14 для обертывания сердцевины выполняются таким же образом, их описание опущено.
Как описано выше, впитывающее тело 7 очень хорошо обеспечивает диффузию жидкости 41 в направлении в плоскости и перемещение жидкости 41 в направлении толщины при неоднократном впитывании жидкости 41.
[0057]
В первом варианте осуществления лист 13 для обертывания сердцевины состоит из слоя 25, содержащего первые гидрофильные волокна, слоя 33, содержащего вторые гидрофильные волокна, и слоя 29, содержащего целлюлозные волокна, (слоя 30, содержащего целлюлозные волокна) между ними, однако впитывающее тело согласно настоящему раскрытию изобретения может включать в себя дополнительные слои при условии, что достигается эффект от настоящего раскрытия изобретения.
[0058]
В первом варианте осуществления содержащий первые гидрофильные волокна слой 25 листа 13 для обертывания сердцевины состоит из первых гидрофильных волокон 23, однако во впитывающем теле согласно настоящему раскрытию изобретения слой, содержащий первые гидрофильные волокна, который образует лист для обертывания сердцевины, включает в себя первые гидрофильные волокна в количестве, предпочтительно составляющем 50% масс. или более, более предпочтительно 70% масс. или более, еще более предпочтительно 90% масс. или более и даже более предпочтительно 100% масс. Это обусловлено соображениями, связанными с эффектом от настоящего раскрытия изобретения.
[0059]
Кроме того, в первом варианте осуществления содержащий вторые гидрофильные волокна слой 33 листа 13 для обертывания сердцевины состоит из вторых гидрофильных волокон 31, однако во впитывающем теле согласно настоящему раскрытию изобретения слой, содержащий вторые гидрофильные волокна, который образует лист для обертывания сердцевины, включает в себя вторые гидрофильные волокна в количестве, предпочтительно составляющем 50% масс. или более, более предпочтительно 70% масс. или более, еще более предпочтительно 90% масс. или более и даже более предпочтительно 100% масс. Это обусловлено соображениями, связанными с эффектом от настоящего раскрытия изобретения.
[0060]
Каждые из первых гидрофильных волокон и вторых гидрофильных волокон предпочтительно имеют среднюю длину волокна, которая больше средней длины волокна у целлюлозных волокон, которые образуют слой, содержащий целлюлозные волокна, и имеют среднюю длину волокна, предпочтительно составляющую 25 мм - 75 мм, более предпочтительно 30 мм - 65 мм и еще более предпочтительно 35 мм - 55 мм. Это обусловлено соображениями, связанными с эффектом от настоящего раскрытия изобретения, в особенности со способностью к обеспечению диффузии в направлении в плоскости в слое, содержащем первые гидрофильные волокна, и слое, содержащем вторые гидрофильные волокна.
[0061]
Каждые из первых гидрофильных волокон и вторых гидрофильных волокон не ограничены особым образом при условии, что каждые из первых гидрофильных волокон и вторых гидрофильных волокон обладают гидрофильностью, и по соображениям, связанным со способностью сохранять гидрофильность даже при впитывании жидкости множество раз, сам материал предпочтительно является гидрофильным. В качестве каждых из первых гидрофильных волокон и вторых гидрофильных волокон могут быть упомянуты, например, синтетические волокна, натуральные волокна, полусинтетические волокна и т.д.
[0062]
В качестве вышеупомянутых синтетических волокон можно указать, например, волокна, образованные полимерами на основе полиолефинов, таких как полиэтилен или полипропилен; полимерами на основе сложных полиэфиров, такими как полимеры на основе терефталатов, например, полиэтилентерефталат (ПЭТ), полибутилентерефталат, полипентилентерефталат; полимерами на основе полиамидов, таких как нейлон 6 или нейлон 6,6; полимерами на основе акрилов; полимерами на основе полиакрилонитрила или продуктами модификации данных материалов, или комбинацией данных материалов и т.д.
[0063]
В качестве вышеупомянутых натуральных волокон можно указать гидратцеллюлозные волокна, волокна из очищенной целлюлозы и т.д.
В качестве гидратцеллюлозных волокон могут быть упомянуты волокна из вискозы, например, вискозное волокно, полученное из вискозы, полинозное и модифицированное, медно-аммиачное волокно, полученное из медно-аммиачного солевого раствора целлюлозы (которое также называют «купра»), и т.д.
[0064]
В качестве волокон из очищенной целлюлозы можно указать лиоцелл и, более конкретно, волокна, образованные из целлюлозы, растворенной в водном растворе N-метилморфолин-N-оксида для приготовления прядильного раствора («сиропа») и экструдированной в разбавленный раствор N-метилморфолин-N-оксида. Вышеупомянутые волокна из очищенной целлюлозы промышленно изготавливаются и поставляются на рынок, например, как Tencel (товарный знак).
В качестве вышеупомянутых полусинтетических волокон можно указать волокна из полусинтетической целлюлозы, например, ацетатные волокна, такие как триацетатное и диацетатное и т.д.
[0065]
В первом варианте осуществления содержащий целлюлозные волокна слой 29 листа 13 для обертывания сердцевины состоит из целлюлозных волокон 27, однако во впитывающем теле согласно настоящему раскрытию изобретения, слой, содержащий целлюлозные волокна, который образует лист для обертывания сердцевины, включает в себя целлюлозные волокна в количестве, предпочтительно составляющем 50% масс. или более, более предпочтительно 70% масс. или более, еще более предпочтительно 90% масс. или более и даже более предпочтительно 100% масс. Это обусловлено соображениями, связанными с эффектом от настоящего раскрытия изобретения.
[0066]
Средняя длина волокна у целлюлозных волокон не ограничена особым образом, однако она предпочтительно имеет значение, превышающее толщину слоя, содержащего первые гидрофильные волокна. Это обусловлено тем, что одиночное целлюлозное волокно может проходить через слой, содержащий первые гидрофильные волокна. Кроме того, в варианте осуществления, в котором целлюлозные волокна проходят через слой, содержащий вторые гидрофильные волокна, средняя длина волокна у целлюлозных волокон предпочтительно имеет значение, превышающее толщину слоя, содержащего вторые гидрофильные волокна. Это обусловлено тем, что одиночное целлюлозное волокно может проходить через слой, содержащий вторые гидрофильные волокна.
[0067]
Целлюлозные волокна имеют среднюю длину волокна, предпочтительно составляющую 10 мм или менее и более предпочтительно 6 мм или менее. Это обусловлено соображениями, связанными с перемещением впитанной жидкости не в направлении в плоскости впитывающего тела, а главным образом в направлении толщины впитывающего тела. Целлюлозные волокна имеют среднюю длину волокна, предпочтительно составляющую 1 мм или более и более предпочтительно 2 мм или более. Это обусловлено соображениями, связанными с манипулированием целлюлозными волокнами.
[0068]
Вышеупомянутые целлюлозные волокна включают целлюлозные волокна, которые известны в данной области техники, и, например, можно упомянуть древесную целлюлозу и недревесную целлюлозу. В качестве древесной целлюлозы можно упомянуть, например, целлюлозу из хвойной древесины и целлюлозу из лиственной древесины. В качестве недревесной целлюлозы можно упомянуть, например, соломенную целлюлозу, целлюлозу из бегассы, целлюлозу из тростника, целлюлозу из кенафа, целлюлозу из тутового дерева, целлюлозу из бамбука, целлюлозу из пеньки, хлопковую целлюлозу (например, хлопок-волокно) и т.д.
[0069]
В предназначенном для обертывания сердцевины листе 13 впитывающего тела 7 согласно первому варианту осуществления, как показано на фиг.2, одиночное волокно из целлюлозных волокон 27а, которые представляют собой часть целлюлозных волокон 27 в слое 29, содержащем целлюлозные волокна, проходит через слой 25, содержащий первые гидрофильные волокна, и находится в прямом контакте с впитывающей сердцевиной 11 и, более конкретно, с полимерными впитывающими средствами 19а из слоя 20а полимерных впитывающих средств, размещенного на расположенной со стороны кожи поверхности 15 впитывающей сердцевины 11. То есть, одна концевая часть одиночного волокна из целлюлозных волокон 27а находится внутри слоя 29, содержащего целлюлозные волокна, и его другая концевая часть находится в прямом контакте с полимерными впитывающими средствами 19а из слоя 20а полимерных впитывающих средств.
[0070]
В предназначенном для обертывания сердцевины листе впитывающего тела согласно настоящему раскрытию изобретения целлюлозные волокна, которые проходят через слой, содержащий первые гидрофильные волокна, могут представлять собой сгусток целлюлозных волокон, то есть множество целлюлозных волокон могут проходить как одно целое через слой, содержащий первые гидрофильные волокна, для контакта с впитывающей сердцевиной, или, как в первом варианте осуществления, одиночное целлюлозное волокно может проходить через слой, содержащий первые гидрофильные волокна, для контакта с впитывающей сердцевиной. В случае, когда целлюлозные волокна проходят через слой, содержащий первые гидрофильные волокна, в виде сгустка, одна концевая часть сгустка целлюлозных волокон находится в слое, содержащем целлюлозные волокна, и другая концевая часть сгустка целлюлозных волокон находится в контакте с впитывающей сердцевиной. Кроме того, в случае, когда одиночное целлюлозное волокно проходит через слой, содержащий первые гидрофильные волокна, для контакта с впитывающей сердцевиной, одна концевая часть одиночного целлюлозного волокна находится в слое, содержащем целлюлозные волокна, и его другая концевая часть находится в контакте с впитывающей сердцевиной.
[0071]
По соображениям, связанным с эффектом от настоящего раскрытия изобретения, более конкретно, по соображениям, связанным с тем, чтобы было затруднено воспрепятствование проявлению диффузионных свойств слоя, содержащего первые гидрофильные волокна, в направлении в плоскости, одиночное целлюлозное волокно предпочтительно проходит через слой, содержащий первые гидрофильные волокна. Кроме того, по соображениям, связанным с повышением впитывающей способности в направлении толщины впитывающего тела, целлюлозные волокна в виде сгустка предпочтительно проходят через слой, содержащий первые гидрофильные волокна.
[0072]
Во впитывающем теле согласно настоящему раскрытию изобретения лист для обертывания сердцевины может быть размещен на произвольно выбранных поверхностях впитывающей сердцевины, и лист для обертывания сердцевины необязательно должен закрывать всю поверхность впитывающей сердцевины.
Во впитывающем теле согласно настоящему раскрытию изобретения лист для обертывания сердцевины предпочтительно закрывает, по меньшей мере, часть расположенной со стороны кожи поверхности впитывающей сердцевины и более предпочтительно закрывает всю расположенную со стороны кожи поверхность впитывающей сердцевины. При листе для обертывания сердцевины, размещенном на расположенной со стороны кожи поверхности впитывающей сердцевины, может быть обеспечена диффузия жидкости в направлении в плоскости впитывающего тела до того, как впитанная жидкость дойдет до впитывающей сердцевины.
[0073]
Во впитывающем теле согласно настоящему раскрытию изобретения лист для обертывания сердцевины предпочтительно закрывает, по меньшей мере, часть расположенной не со стороны кожи поверхности впитывающей сердцевины и более предпочтительно закрывает всю расположенную не со стороны кожи поверхность впитывающей сердцевины. Это обусловлено тем, что, когда впитывающее тело впитывает большое количество жидкости, поданной за один раз, и впитанная жидкость доходит до расположенной не со стороны кожи поверхности впитывающей сердцевины, расположенная не со стороны кожи поверхность впитывающей сердцевины предпочтительно будет обладать способностью к обеспечению диффузии впитанной жидкости в направлении в плоскости впитывающего тела.
[0074]
2
2
2
2
2
2
Во впитывающем теле согласно настоящему раскрытию изобретения лист для обертывания сердцевины имеет поверхностную плотность, предпочтительно составляющую 30 г/м- 100 г/м, более предпочтительно 40 г/м- 80 г/м и еще более предпочтительно 40 г/м- 60 г/м. Это обусловлено соображениями, связанными с гарантированием способности обеспечивать диффузию в направлении в плоскости в листе для обертывания сердцевины, способности к временному удерживанию жидкости в слое, содержащем целлюлозные волокна, и способности к перемещению жидкости во впитывающую сердцевину.
[0075]
В настоящем раскрытии изобретения поверхностную плотность определяют следующим образом.
2
Берут десять штук образцов с размером 100 мм × 100 мм, массу каждого из образцов измеряют, и затем массу (г) каждого из образцов делят на площадь (м) каждого из образцов, при этом рассчитывают поверхностную плотность каждого из образцов. Вычисляют среднее значение поверхностной плотности в общей сложности десяти образцов, и среднее значение принимают в качестве поверхностной плотности.
[0076]
3
3
3
3
3
3
Во впитывающем теле согласно настоящему раскрытию изобретения лист для обертывания сердцевины имеет плотность, предпочтительно составляющую 0,05 г/см- 0,20 г/см, более предпочтительно 0,06 г/см- 0,15 г/см и еще более предпочтительно 0,07 г/см- 0,12 г/см. Это обусловлено соображениями, связанными с капиллярными силами, создаваемыми листом для обертывания сердцевины. Более конкретно, лист для обертывания сердцевины, создающий капиллярные силы, обусловленные вышеуказанным диапазоном значений плотности, обеспечивает очень хорошее втягивание жидкости в лист для обертывания сердцевины и поступление жидкости из листа для обертывания сердцевины во впитывающую сердцевину, и впитывающее тело согласно настоящему раскрытию изобретения, а также впитывающее изделие, которое включает в себя впитывающее тело, обладают очень хорошими характеристиками в отношении повторного смачивания.
[0077]
В настоящем раскрытии изобретения плотность образца рассчитывают делением поверхностной плотности образца на его толщину. Между тем, метод определения поверхностной плотности описан выше.
В настоящем раскрытии изобретения метод измерения толщины образца различается в зависимости от того, является ли образец впитывающим телом или листом для обертывания сердцевины.
Толщину впитывающего тела измеряют индикаторным толщиномером PEACOCK Dial Thickness Gauge J-B (диаметр щупа: 50 мм, давление: 294 Па) производства компании OZARI MFG. CO. LTD.
Толщину листа для обертывания сердцевины измеряют индикаторным толщиномером PEACOCK Dial Gauge № 307 (диаметр щупа: 44 мм, давление: 294 Па) производства компании OZARI MFG. CO. LTD.
[0078]
Во впитывающем теле согласно настоящему раскрытию изобретения впитывающая сердцевина может быть образована полимерными впитывающими средствами. В качестве вышеупомянутых полимерных впитывающих средств включены полимерные впитывающие средства, известные в данной области техники, и, например, можно упомянуть полимерные впитывающие средства на основе крахмала, на основе целлюлозы или на основе синтетических полимеров. В качестве полимерных впитывающих средств на основе крахмала или на основе целлюлозы могут быть упомянуты, например, привитой сополимер крахмала и акриловой кислоты (соли), продукт омыления сополимера крахмала и акрилонитрила, продукт сшивания натриевой соли карбоксиметилцеллюлозы и т.д., и в качестве полимерных впитывающих средств на основе синтетических полимеров могут быть упомянуты, например, полимеры со сверхвысокой впитывающей способностью (SAP) и т.д. на основе полиакрилатов, на основе полисульфонатов, на основе малеинового ангидрида, на основе полиакриламида, на основе поливинилового спирта, на основе полиэтиленоксида, на основе полиаспартата, на основе полиглютамата, на основе полиальгината, на основе крахмала, на основе целлюлозы и т.д., и по соображениям, связанным с эффектом от настоящего раскрытия изобретения, предпочтительны полимеры со сверхвысокой впитывающей способностью на основе полиакрилатов (в особенности на основе полиакрилата натрия).
[0079]
Во впитывающем теле согласно настоящему раскрытию изобретения впитывающая сердцевина может включать в себя произвольно выбранные компоненты, например, волокна, такие как целлюлозные волокна, отличные от полимерных впитывающих средств. Впитывающая сердцевина может включать в себя вышеупомянутые волокна в качестве слоя, такого как текстильный материал (например, нетканый материал, тканый материал, трикотажное полотно и т.д.). Вышеупомянутый текстильный материал предпочтительно представляет собой гидрофильный текстильный материал по соображениям, связанным со способностью к впитыванию жидкости.
[0080]
Во впитывающем теле согласно настоящему раскрытию изобретения в случае, когда впитывающая сердцевина включает в себя вышеупомянутый текстильный материал, впитывающая сердцевина предпочтительно включает в себя слой впитывающих полимерных средств на поверхности, расположенной со стороны кожи, слой впитывающих полимерных средств на поверхности, расположенной не со стороны кожи, и слой текстильного материала между ними. Это обусловлено тем, что подавляется блокирование полимерных впитывающих средств, и целлюлозные волокна слоя, содержащего целлюлозные волокна, в листе для обертывания сердцевины могут находиться в прямом контакте с полимерными впитывающими средствами.
В качестве целлюлозных волокон, которые могут быть включены во впитывающую сердцевину, можно указать волокна, аналогичные целлюлозным волокнам слоя, содержащего целлюлозные волокна, в листе для обертывания сердцевины.
[0081]
Во впитывающем теле согласно настоящему раскрытию изобретения в варианте осуществления, в котором впитывающая сердцевина включает в себя полимерные впитывающие средства и другие произвольно выбранные компоненты, впитывающая сердцевина может представлять собой смесь полимерных впитывающих средств и других произвольно выбранных компонентов, например, целлюлозных волокон и т.д. В таких случаях целлюлозные волокна, которые проходят через слой, содержащий первые гидрофильные волокна, обеспечивают перемещение жидкости к полимерным впитывающим средствам прямо или непрямым образом посредством других произвольно выбранных компонентов.
[0082]
Во впитывающем теле согласно настоящему раскрытию изобретения в случае, когда впитывающая сердцевина включает в себя полимерные впитывающие средства и слой других произвольно выбранных компонентов, полимерные впитывающие средства предпочтительно имеются на поверхности впитывающей сердцевины, и целлюлозные волокна, которые проходят через слой, содержащий первые гидрофильные волокна, предпочтительно находятся в прямом контакте с полимерными впитывающими средствами. Это обусловлено тем, что жидкость, которая временно удерживается в содержащем целлюлозные волокна слое листа для обертывания сердцевины, может быть быстро подана к полимерным впитывающим средствам под влиянием «спроса» со стороны полимерных впитывающих средств.
[0083]
Во впитывающем теле согласно настоящему раскрытию изобретения в случае, когда полимерные впитывающие средства имеются на поверхности впитывающей сердцевины, слой, содержащий первые гидрофильные волокна, предпочтительно прикреплен к полимерным впитывающим средствам на поверхности впитывающей сердцевины посредством адгезионного слоя. Соответственно, даже когда впитывающее тело деформируется при ношении, может сохраняться соединение между полимерными впитывающими средствами и слоем, содержащем целлюлозные волокна, посредством целлюлозных волокон. В результате, даже когда носитель интенсивно двигается, жидкость, которая временно удерживалась в слое, содержащем целлюлозные волокна, непосредственно впитывается полимерными впитывающими средствами посредством целлюлозных волокон, которые проходят через слой, содержащий первые гидрофильные волокна, под влиянием «спроса» со стороны полимерных впитывающих средств, при этом впитывающее тело очень хорошо впитывает жидкость.
[0084]
Во впитывающем теле согласно настоящему раскрытию изобретения в случае, когда лист для обертывания сердцевины размещен, по меньшей мере, на расположенной со стороны кожи поверхности впитывающей сердцевины, в листе для обертывания сердцевины, который размещен на расположенной со стороны кожи поверхности впитывающей сердцевины, часть целлюлозных волокон в слое, содержащем целлюлозные волокна, предпочтительно проходит через слой, содержащий вторые гидрофильные волокна, и доходит до поверхности слоя, содержащего вторые гидрофильные волокна, на стороне, противоположной по отношению к слою, содержащему целлюлозные волокна. Это обусловлено тем, что во впитывающем изделии целлюлозные волокна, которые проходят через слой, содержащий вторые гидрофильные волокна, могут обеспечить быстрое втягивание жидкости, которая достигла листа, проницаемого для жидкостей, в слой, содержащий целлюлозные волокна, в листе для обертывания сердцевины, так что жидкость может временно удерживаться.
[0085]
Целлюлозные волокна, которые проходят через слой, содержащий вторые гидрофильные волокна, могут проходить через слой, содержащий вторые гидрофильные волокна, в виде сгустка целлюлозных волокон, то есть в виде множества целлюлозных волокон как одно целое, и достигать поверхности слоя, содержащего вторые гидрофильные волокна, на стороне, противоположной, по отношению к слою, содержащему целлюлозные волокна, или, как в первом варианте осуществления, одиночное целлюлозное волокно может проходить через слой, содержащий вторые гидрофильные волокна, и достигать поверхности слоя, содержащего вторые гидрофильные волокна, на стороне, противоположной по отношению к слою, содержащему целлюлозные волокна. По соображениям, связанным с тем, чтобы было затруднено воспрепятствование проявлению диффузионных свойств слоя, содержащего вторые гидрофильные волокна, в направлении в плоскости, одиночное целлюлозное волокно предпочтительно проходит через слой, содержащий вторые гидрофильные волокна. Кроме того, по соображениям, связанным с повышением впитывающей способности в направлении толщины впитывающего тела, целлюлозные волокна в виде сгустка предпочтительно проходят через слой, содержащий вторые гидрофильные волокна.
[0086]
Во впитывающем теле согласно настоящему раскрытию изобретения лист для обертывания сердцевины имеет высоту подъема при впитывании в испытании на впитывание воды по методу Клемма, предпочтительно составляющую 120 мм или более, более предпочтительно 130 мм или более, еще более предпочтительно 140 мм или более и даже более предпочтительно 150 мм или более. Это обусловлено соображениями, связанными с гарантированием способности к обеспечению диффузии в направлении в плоскости в листе для обертывания сердцевины. Между тем, в испытании на впитывание воды согласно методу Клемма верхний предел при измерении высоты подъема при впитывании составляет 200 мм, и во впитывающем теле согласно настоящему раскрытию изобретения верхний предел высоты подъема при впитывании для листа для впитывания сердцевины в испытании на впитывание воды согласно методу Клемма составляет 200 мм.
[0087]
Во впитывающем теле согласно настоящему раскрытию изобретения лист для обертывания сердцевины имеет увеличение при впитывании при испытании на впитывание воды согласно методу Клемма, предпочтительно составляющее 2,8 раза или более, более предпочтительно 3,1 раза или более и еще более предпочтительно 3,2 раза или более. Это обусловлено соображениями, связанными с гарантированием способности к временному удерживанию жидкости в листе для обертывания сердцевины. Кроме того, во впитывающем теле согласно настоящему раскрытию изобретения лист для обертывания сердцевины имеет увеличение впитывания при испытании на впитывание воды согласно методу Клемма, предпочтительно составляющее 6,0 раза или менее. Это обусловлено соображениями, связанными с гарантированием скорости впитывания во впитывающем теле.
[0088]
В настоящем раскрытии изобретения испытание на впитывание воды согласно методу Клемма выполняют в соответствии с испытанием на впитывание воды по методу Клемма, описанным в JIS Р 8141: 2004, и его конкретные процедуры таковы.
0
(1) Образец вырезают с размерами 230 мм × 25 мм (длина × ширина), и измеряют его исходную массу W (г).
(2) Искусственную мочу наливают до высоты 35 мм в контейнер для погружения с формой прямоугольного параллелепипеда и размерами 170 мм × 90 мм × 40 мм (длина × ширина × глубина). Между тем, искусственную мочу готовят посредством растворения 200 г мочевины, 80 г хлорида натрия, 8 г сульфата магния, 3 г хлорида кальция и приблизительно 1 г синего красителя №1 в 10 л ионообменной воды.
[0089]
(3) Образец прикрепляют к приспособлению для подвешивания, конец, нижний в продольном направлении, с длиной 30 мм погружают в искусственную мочу и оставляют на пять минут.
(4) Через пять минут высоту, до которой поднялась искусственная моча, измеряют в качестве высоты подъема при впитывании.
1
(5) После этого образец отделяют от приспособления для подвешивания, часть с длиной 30 мм, которая была погружена в искусственную мочу, отрезают, и измеряют массу W (г) образца.
(6) Увеличение Х при впитывании рассчитывают в соответствии со следующей формулой.
1
0
0
X = [(W × 230/200) - W]/W
(7) Вышеуказанный эксперимент повторяют пять раз, и выбирают среднее значение.
[0090]
Во впитывающем теле согласно настоящему раскрытию изобретения лист для обертывания сердцевины имеет при испытании на диффузию - перемещение длину диффузии, предпочтительно составляющую 130 мм или более, более предпочтительно 140 мм или более и еще более предпочтительно 150 мм или более. Это обусловлено соображениями, связанными с диффузией жидкости в направлении в плоскости во впитывающем теле.
Между тем, длина диффузии при испытании на диффузию - перемещение имеет верхний предел измерения, составляющий 200 мм, и во впитывающем теле согласно настоящему раскрытию изобретения верхний предел длины диффузии при испытании на диффузию - перемещение составляет 200 мм.
[0091]
Во впитывающем теле согласно настоящему раскрытию изобретения лист для обертывания сердцевины имеет при испытании на диффузию - перемещение перемещаемое количество на стороне слоя, содержащего первые гидрофильные волокна, которое предпочтительно составляет 31,0 г или более, более предпочтительно 32,0 г или более, еще более предпочтительно 33,0 г или более и даже более предпочтительно 34,0 г или более. Это обусловлено соображениями, связанными с перемещением жидкости в направлении толщины во впитывающем теле согласно настоящему раскрытию изобретения.
Между тем, перемещаемое количество представляет собой показатель, косвенно характеризующий количество тех целлюлозных волокон в слое, содержащем целлюлозные волокна, которые проходят через содержащий первые гидрофильные волокна слой листа для обертывания сердцевины.
[0092]
Во впитывающем теле согласно настоящему раскрытию изобретения в случае, когда часть целлюлозных волокон в слое, содержащем целлюлозные волокна, предпочтительно проходит через слой, содержащий вторые гидрофильные волокна, и доходит до поверхности слоя, содержащего вторые гидрофильные волокна, на стороне, противоположной по отношению к слою, содержащему целлюлозные волокна, лист для обертывания сердцевины имеет при испытании на диффузию - перемещение перемещаемое количество на стороне слоя, содержащего вторые гидрофильные волокна, которое предпочтительно составляет 31,0 г или более, более предпочтительно 32,0 г или более, еще более предпочтительно 33,0 г или более и даже более предпочтительно 34,0 г или более. Это обусловлено соображениями, связанными с диффузией жидкости в направлении в плоскости слоя, содержащего вторые гидрофильные волокна, и дальнейшем быстром поступлении жидкости в слой, содержащий целлюлозные волокна, при быстром втягивании жидкости, которая имеется в слое, прилегающем к слою, содержащему вторые гидрофильные волокна, (например, в проницаемом для жидкостей слое впитывающего изделия) в слой, содержащий вторые гидрофильные волокна.
Между тем, перемещаемое количество представляет собой показатель, косвенно характеризующий количество тех целлюлозных волокон в слое, содержащем целлюлозные волокна, которые проходят через содержащий вторые гидрофильные волокна слой листа для обертывания сердцевины.
[0093]
Вышеупомянутое испытание на диффузию - перемещение выполняют следующим образом.
0
(1) 20 кусков фильтровальной бумаги с соответствующими размерами 200 мм × 50 мм укладывают в стопу так, чтобы их края были выровнены, при этом формируют комплект фильтровальной бумаги. Измеряют массу F(г) комплекта фильтровальной бумаги перед испытанием. Между тем, четыре куска фильтровальной бумаги с соответствующими размерами 50 мм × 50 мм могут быть размещены рядом друг с другом, при этом они могут рассматриваться как фильтровальная бумага с размерами 200 мм × 50 мм.
(2) Вырезают образец с размерами 250 мм × 50 мм.
[0094]
(3) Комплект фильтровальной бумаги размещают на акриловой плите, и вышеупомянутый образец накладывают на комплект фильтровальной бумаги так, чтобы края измеряемой зоны образца с размерами 200 мм × 50 мм были выровнены относительно краев комплекта фильтровальной бумаги. Образец оценивают в двух состояниях - для случая, когда образец размещен так, что слой, содержащий первые гидрофильные волокна, прилегает к комплекту фильтровальной бумаги, и для случая, когда образец размещен так, что слой, содержащий вторые гидрофильные волокна, прилегает к комплекту фильтровальной бумаги.
Между тем, оставшуюся часть образца с размерами 50 мм × 50 мм погружают в искусственную мочу в качестве погружаемой зоны.
[0095]
(4) Прозрачную акриловую пластину с размерами 250 мм × 80 мм (масса: 12,8 г) размещают на измеряемой зоне образца, и прозрачную стеклянную пластину с размерами 300 мм × 50 мм (масса: 174,0 г) размещают на прозрачной акриловой пластине.
(5) Часть с размерами 30 мм × 50 мм из погружаемой зоны образца, которая удалена от комплекта фильтровальной бумаги, погружают в искусственную мочу. Между тем, состав искусственной мочи описан выше.
(6) Через 10 минут после погружения длину диффузии искусственной мочи в измеряемой зоне образца определяют сквозь прозрачную стеклянную пластину и прозрачную акриловую пластину. Между тем, в качестве длины диффузии принимают среднюю длину из длины, измеренной, когда образец размещен так, что слой, содержащий первые гидрофильные волокна, находится в контакте с комплектом фильтровальной бумаги (длину диффузии на стороне листа, содержащего первые гидрофильные волокна), и длины, измеренной, когда образец размещен так, что слой, содержащий вторые гидрофильные волокна, находится в контакте с комплектом фильтровальной бумаги (длину диффузии на стороне листа, содержащего вторые гидрофильные волокна).
[0096]
1
(7) После этого прозрачную стеклянную пластину, прозрачную акриловую пластину и образец удаляют и измеряют массу F(г) комплекта фильтровальной бумаги после испытания.
(8) Перемещаемое количество рассчитывают по следующей формуле.
1
0
Перемещаемое количество (г)=F(г) - F(г)
Между тем, перемещаемое количество, определенное для случая, когда образец размещен так, что слой, содержащий первые гидрофильные волокна, находится в контакте с комплектом фильтровальной бумаги (перемещаемое количество на стороне слоя, содержащего первые гидрофильные волокна), и перемещаемое количество, определенное для случая, когда образец размещен так, что слой, содержащий вторые гидрофильные волокна, находится в контакте с комплектом фильтровальной бумаги (перемещаемое количество на стороне слоя, содержащего вторые гидрофильные волокна), отличаются друг от друга.
(9) Измерение повторяют пять раз и рассчитывают средние значения соответствующих длин диффузии, перемещаемого количества на стороне слоя, содержащего первые гидрофильные волокна, и перемещаемого количества на стороне слоя, содержащего вторые гидрофильные волокна.
Между тем, вышеупомянутое испытание на диффузию - перемещение выполняют в помещении с постоянной температурой 20±5°С и относительной влажностью 65±5%.
[0097]
Для впитывающего тела согласно настоящему раскрытию изобретения способ изготовления листа для обертывания сердцевины не ограничен особым образом, однако лист для обертывания сердцевины может быть изготовлен следующим образом.
Фиг.8 представляет собой схематическое изображение устройства 201 для изготовления, которое может быть использовано в способе изготовления вышеупомянутого листа для обертывания сердцевины.
В устройстве 201 для изготовления, показанном на фиг.8, волокна, которые образуют слой, содержащий первые гидрофильные волокна, и были изготовлены способом, известным в данной области техники, например, первые гидрофильные волокна, подают из питателя в чесальное устройство 203 для формирования холста 205. После этого волокна, которые образуют слой, содержащий целлюлозные волокна, и были изготовлены способом, известным в данной области техники, например, целлюлозные волокна, осаждают из питателя 207 на холст 205 для формирования многослойного холста 209.
[0098]
Параллельно с формированием многослойного холста 209 волокна, которые образуют слой, содержащий вторые гидрофильные волокна, и были изготовлены способом, известным в данном области техники, например, вторые гидрофильные волокна, подают из питателя в чесальное устройство 211 для формирования холста 213. После этого холст 213 накладывают на многослойный холст 209 для формирования многослойного холста 215.
[0099]
После этого многослойный холст 215 подвергают водоструйной обработке для формирования листа 227 для обертывания сердцевины. Водоструйную обработку выполняют посредством подачи струй текучей среды на многослойный холст 215 со стороны слоя, содержащего вторые гидрофильные волокна, (первая водоструйная обработка), после чего подают струи текучей среды на многослойный холст 215 со стороны слоя, содержащего первые гидрофильные волокна, (вторая водоструйная обработка).
[0100]
Первую водоструйную обработку выполняют посредством первого всасывающего барабана 217, который обеспечивает присасывание многослойного холста 215, перемещаемого при его повороте вокруг оси вала, со стороны слоя, содержащего первые гидрофильные волокна, и удерживание многослойного холста 215 на наружной окружной периферийной поверхности барабана, и первого устройства 219 подачи струй текучей среды, второго устройства 220 подачи струй текучей среды и третьего устройства 221 подачи струй текучей среды, которые подают струи текучей среды на многослойный холст 215, удерживаемый на наружной окружной периферийной поверхности первого всасывающего барабана 217, со стороны слоя, содержащего вторые гидрофильные волокна.
[0101]
Вторую водоструйную обработку выполняют посредством второго всасывающего барабана 223, который обеспечивает присасывание многослойного холста 215, перемещаемого при его повороте вокруг оси вала, со стороны слоя, содержащего вторые гидрофильные волокна, и удерживание многослойного холста 215 на наружной окружной периферийной поверхности барабана, и четвертого устройства 225 подачи струй текучей среды, которое подает струи текучей среды на многослойный холст 215, удерживаемый на наружной окружной периферийной поверхности второго всасывающего барабана 223, со стороны слоя, содержащего первые гидрофильные волокна.
[0102]
При первой водоструйной обработке давления струй текучей среды, создаваемые первым устройством 219 подачи струй текучей среды, вторым устройством 220 подачи струй текучей среды и третьим устройством 221 подачи струй текучей среды, и давление при всасывании, создаваемое первым всасывающим барабаном 217, отрегулированы (например, давление струй текучей среды, создаваемое третьим устройством 221 подачи струй текучей среды, отрегулировано до давления, которое превышает давление, обычно используемое в данной области техники), при этом степень проникновения целлюлозных волокон из слоя, содержащего целлюлозные волокна, относительно слоя, содержащего первые гидрофильные волокна, может быть в основном отрегулирована. Таким же образом при второй водоструйной обработке давление струй текучей среды, создаваемое четвертым устройством 225 подачи струй текучей среды, и давление при всасывании, создаваемое вторым всасывающим барабаном 223, отрегулированы (например, давление струй текучей среды, создаваемое четвертым устройством 225 подачи струй текучей среды, отрегулировано до давления, которое превышает давление, обычно используемое в данной области техники), при этом степень проникновения целлюлозных волокон из слоя, содержащего целлюлозные волокна, относительно слоя, содержащего вторые гидрофильные волокна, может быть в основном отрегулирована.
[0103]
После этого лист 227 для обертывания сердцевины перемещают к устройству 229 для обезвоживания, которое известно в данной области техники, и удаляют влагу из листа 227 для обертывания сердцевины. После этого лист 227 для обертывания сердцевины перемещают к сушильному устройству 231, которое известно в данной области техники, и наматывают на ролик 233. Лист 227 для обертывания сердцевины, который намотан на ролик 233, разрезают способом, который известен в данной области техники, во время изготовления впитывающего изделия, в результате чего изготавливают впитывающее тело.
[0104]
Впитывающее тело согласно настоящему раскрытию изобретения представляет собой впитывающее тело для впитывающего изделия. В качестве впитывающего изделия, которое включает в себя впитывающее тело согласно настоящему раскрытию изобретения, можно упомянуть впитывающее изделие, которое включает в себя лист, проницаемый для жидкостей, лист, не проницаемый для жидкостей, и впитывающее тело между листом, проницаемым для жидкостей, и листом, не проницаемым для жидкостей.
Вышеупомянутое впитывающее изделие не ограничено особым образом, и могут быть упомянуты, например, впитывающее изделие, которое впитывает в основном мочу, такое как одноразовый подгузник, прокладка для впитывания мочи, лист для впитывания мочи животных и т.д., впитывающее изделие, которое впитывает в основном менструальную кровь и т.д., такое как гигиеническая прокладка, ежедневная прокладка и т.д. Впитывающее изделие, для которого может быть использовано впитывающее тело согласно настоящему раскрытию изобретения, предпочтительно представляет собой впитывающее изделие, которое впитывает в основном мочу, по соображениям, связанным с тем, что эффект от настоящего раскрытия изобретения может проявляться в большей степени.
Примеры
[0105]
Ниже настоящее раскрытия изобретения разъясняется посредством примеров, однако настоящее раскрытие изобретения не ограничено данными примерами.
[Пример 1 изготовления]
- Изготовление листа №1 для обертывания сердцевины -
Лист №1 для обертывания сердцевины был изготовлен при использовании устройства для изготовления, описанного со ссылкой на фиг.8. В листе №1 для обертывания сердцевины слой, содержащий первые гидрофильные волокна, был образован из гидратцеллюлозных волокон в количестве 100% масс. (диаметр волокна: 1,7 дтекс, средняя длина волокна: 40 мм), слой, содержащий вторые гидрофильные волокна, был образован из гидратцеллюлозных волокон в количестве 100% масс. (диаметр волокна: 1,7 дтекс, средняя длина волокна: 40 мм), и слой, содержащий целлюлозные волокна, был образован из волокон из хвойной целлюлозы в количестве 100% масс. (средняя длина волокна: 3 мм). Кроме того, в листе №1 для обертывания сердцевины слой, содержащий первые гидрофильные волокна, слой, содержащий целлюлозные волокна, и слой, содержащий вторые гидрофильные волокна, были поданы так, что соотношение их масс составило 1 : 3 : 1. Поверхностная плотность, толщина и плотность листа №1 для обертывания сердцевины показаны в Таблице 1.
[0106]
[Пример 2 изготовления]
- Изготовление листа №2 для обертывания сердцевины -
Так же, как в примере 1 изготовления, был изготовлен лист №2 для обертывания сердцевины, у которого поверхностная плотность, толщина и плотность отличались от соответствующих характеристик листа №1 для обертывания сердцевины. Поверхностная плотность, толщина и плотность листа №2 для обертывания сердцевины показаны в Таблице 1.
[0107]
[Пример 3 изготовления]
- Изготовление листа №3 для обертывания сердцевины -
Лист №3 для обертывания сердцевины был изготовлен в соответствии с примером 1 изготовления за исключением замены волокон, которые образовывали каждый из слоя, содержащего первые гидрофильные волокна, и слоя, содержащего вторые гидрофильные волокна, на смесь гидратцеллюлозных волокон в количестве 70% масс. (диаметр волокна: 1,7 дтекс, средняя длина волокна: 40 мм) и полиэтилентерефталатных (ПЭТ) волокон в количестве 30% масс. (диаметр волокна: 1,6 дтекс, средняя длина волокна: 44 мм). в листе №3 для обертывания сердцевины слой, содержащий первые гидрофильные волокна, слой, содержащий целлюлозные волокна, и слой, содержащий вторые гидрофильные волокна, были поданы так, что соотношение их масс составляет 1 : 3 : 1. Поверхностная плотность, толщина и плотность листа №3 для обертывания сердцевины показаны в Таблице 1.
[0108]
[Пример 4 изготовления]
- Изготовление листа №4 для обертывания сердцевины -
Нетканый материал, полученный гидроперепутыванием, был образован из гидратцеллюлозных волокон в количестве 100% масс. (диаметр волокна: 1,4 дтекс, средняя длина волокна: 44 мм). Поверхностная плотность, толщина и плотность листа №4 для обертывания сердцевины показаны в Таблице 1.
[0109]
[Пример 5 изготовления]
- Изготовление одноразового подгузника №1 -
Впитывающая сердцевина №1 была сформирована на листе №1 для обертывания сердцевины, и лист №1 для обертывания сердцевины был наложен на нее, в результате чего было сформировано впитывающее тело №1.
2
2
2
2
Более конкретно, термоплавкое адгезионное средство было нанесено на лист №1 для обертывания сердцевины, и полимеры со сверхвысокой впитывающей способностью (SAP) на основе полиакрилата были наложены так, что их поверхностная плотность составила 125 г/м, при этом был сформирован слой SAP. На слой SAP был наложен гидрофильный нетканый материал, на обе поверхности которого было нанесено термоплавкое адгезионное средство (полиэтиленовые волокна: 40% масс., полиэтилентерефталатные волокна: 60% масс., поверхностная плотность: 40 г/м, нанесено средство для придания гидрофильности). На гидрофильный нетканый материал полимеры со сверхвысокой впитывающей способностью (SAP) на основе полиакрилата были наложены так, что их поверхностная плотность составила 125 г/м, при этом был сформирован слой SAP. На слой SAP был наложен лист №1 для обертывания сердцевины, на который было нанесено термоплавкое адгезионное средство, и толщина была отрегулирована, в результате чего было сформировано впитывающее тело №1. Впитывающее тело №1 имело поверхностную плотность 430 г/м и толщину 2,14 мм. Когда поперечное сечение впитывающего тела №1 осматривали посредством электронного микроскопа, было подтверждено, что целлюлозные волокна из слоя, содержащего целлюлозные волокна, проходили через слой, содержащий первые гидрофильные волокна, и находились в прямом контакте с полимерами со сверхвысокой впитывающей способностью на основе полиакрилата во впитывающей сердцевине №1.
Одноразовый подгузник №1, подобный показанному на фиг.1, был изготовлен при использовании впитывающего тела №1.
[0110]
[Пример 6 изготовления]
- Изготовление одноразового подгузника №2 -
2
Впитывающее тело №2 и одноразовый подгузник №2 были изготовлены в соответствии с примером 5 изготовления за исключением изменения, заключающегося в том, что лист №1 для обертывания сердцевины был заменен листом №2 для обертывания сердцевины. Впитывающее тело №2 имело поверхностную плотность 430 г/м и толщину 2,46 мм.
Между тем, когда поперечное сечение впитывающего тела №2 осматривали посредством электронного микроскопа, было подтверждено, что целлюлозные волокна из слоя, содержащего целлюлозные волокна, проходили через слой, содержащий первые гидрофильные волокна, и находились в прямом контакте с полимерами со сверхвысокой впитывающей способностью на основе полиакрилата во впитывающей сердцевине №1.
[0111]
[Пример 7 изготовления]
- Изготовление одноразового подгузника №3 -
2
Впитывающее тело №3 и одноразовый подгузник №3 были изготовлены в соответствии с примером 5 изготовления за исключением изменения, состоящего в том, что лист №1 для обертывания сердцевины был заменен листом №3 для обертывания сердцевины. Впитывающее тело №3 имело поверхностную плотность 420 г/м и толщину 1,77 мм.
Между тем, когда поперечное сечение впитывающего тела №3 осматривали посредством электронного микроскопа, было подтверждено, что целлюлозные волокна из слоя, содержащего целлюлозные волокна, проходили через слой, содержащий первые гидрофильные волокна, и находились в прямом контакте с полимерами со сверхвысокой впитывающей способностью на основе полиакрилата во впитывающей сердцевине №1.
[0112]
[Пример 8 изготовления]
- Изготовление одноразового подгузника №4 -
Впитывающая сердцевина №2 была сформирована на листе №1 для обертывания сердцевины, и лист №1для обертывания сердцевины был наложен на нее, в результате чего было сформировано впитывающее тело №4.
2
2
Более конкретно, термоплавкое адгезионное средство было нанесено на лист №1 для обертывания сердцевины, и полимеры со сверхвысокой впитывающей способностью (SAP) на основе полиакрилата были наложены на него так, что их поверхностная плотность составила 250 г/м, лист №1 для обертывания сердцевины, на который было нанесено термоплавкое адгезионное средство, был наложен на слой SAP, и толщина стопы была отрегулирована, в результате чего было сформировано впитывающее тело №4. Впитывающее тело №4 имело поверхностную плотность 375 г/м и толщину 1,26 мм.
Между тем, когда поперечное сечение впитывающего тела №4 осматривали посредством электронного микроскопа, было подтверждено, что целлюлозные волокна из слоя, содержащего целлюлозные волокна, проходили через слой, содержащий первые гидрофильные волокна, и находились в прямом контакте с полимерами со сверхвысокой впитывающей способностью на основе полиакрилата.
Одноразовый подгузник №4 был изготовлен так же, как в примере 5 изготовления, за исключением изменения, состоящего в том, что впитывающее тело №1 было заменено впитывающим телом №4.
[0113]
[Пример 9 изготовления]
- Изготовление одноразового подгузника №5 -
2
Впитывающее тело №5 и одноразовый подгузник №5 были изготовлены в соответствии с примером 5 изготовления за исключением изменения, состоящего в том, что лист №1 для обертывания сердцевины был заменен листом №4 для обертывания сердцевины. Впитывающее тело №5 имело поверхностную плотность 420 г/м и толщину 1,83 мм.
[0114]
[Примеры 1-4 и Сравнительный Пример 1]
Испытание на впитывание, описанное ниже, было выполнено для одноразовых подгузников №1 - №5, и были оценены время впитывания, количество при повторном смачивании и длина диффузии на листе, проницаемом для жидкостей. Результаты показаны в Таблице 1.
[0115]
[Испытание на впитывание]
(1) Впитывающее изделие размещают на U-образном измерительном средстве, вид которого сбоку является по существу U-образным. Между тем, впитывающее изделие размещают на U-образном измерительном средстве так, что центральное место в продольном направлении впитывающего тела и центральная часть U-образного измерительного средства (место, в котором высота наименьшая) соответствуют друг другу.
[0116]
<Первый цикл>
(2) 80 мл искусственной мочи (первый раз) вводят из бюретки со скоростью 80 мл/10 с в центральное место впитывающего тела.
(3) Время от начала ввода искусственной мочи в первый раз до исчезновения искусственной мочи в U-образном измерительном средстве регистрируют в качестве времени впитывания (80 мл).
(4) Через три минуты после начала ввода искусственной мочи в первый раз, фиксируют наружный контур (80 мл) зоны, в которой искусственная моча диффундировала в проницаемом для жидкостей листе впитывающего изделия.
(5) Через пять минут после начала ввода искусственной мочи в первый раз, фильтровальную бумагу с массой, составляющей приблизительно 60 г, и с размерами 100 мм × 100 мм размещают на проницаемом для жидкостей листе впитывающего изделия при точке ввода искусственной мочи как центре. Кроме того, груз 3,5 кг с размерами 100 мм × 100 мм × 50 мм (высота) размещают на ней. Между тем, массу фильтровальной бумаги измеряют перед размещением на листе, проницаемом для жидкостей.
(6) Через восемь минут после начала ввода искусственной мочи в первый раз, груз снимают, массу фильтровальной бумаги измеряют, массу фильтровальной бумаги, определенную перед испытанием, вычитают из нее, и разность рассматривают как количество при повторном смачивании (80 мл).
[0117]
<Второй цикл>
(7) Через десять минут после начала ввода искусственной мочи в первый раз, 80 мл искусственной мочи (второй раз) вводят из бюретки со скоростью 80 мл/10 с в центральное место впитывающего тела.
(8) Время от начала ввода искусственной мочи во второй раз до исчезновения искусственной мочи в U-образном измерительном средстве регистрируют в качестве времени впитывания (160 мл).
(9) Через три минуты после начала ввода искусственной мочи во второй раз, фиксируют наружный контур (160 мл) зоны, в которой искусственная моча диффундировала в проницаемом для жидкостей листе впитывающего изделия.
(10) Через пять минут после начала ввода искусственной мочи во второй раз, фильтровальную бумагу с массой, составляющей приблизительно 60 г, и с размерами 100 мм × 100 мм размещают на проницаемом для жидкостей листе впитывающего изделия при точке ввода искусственной мочи как центре. Кроме того, груз 3,5 кг с размерами 100 мм × 100 мм × 50 мм (высота) размещают на ней. Между тем, массу фильтровальной бумаги измеряют перед размещением на листе, проницаемом для жидкостей.
(11) Через восемь минут после начала ввода искусственной мочи во второй раз, груз снимают, массу фильтровальной бумаги измеряют, массу фильтровальной бумаги, определенную перед испытанием, вычитают из нее, и разность рассматривают как количество при повторном смачивании (160 мл).
[0118]
<Третий цикл>
(12) Операции (7) - (11) повторяют, измеряют время впитывания (240 мл) и фиксируют наружный контур (240 мл).
[0119]
(13) Исходя из наружных контуров (80, 160, 240 мл) зоны, в которой диффундировала искусственная моча, измеряют длины диффузии (80, 160, 240 мл) искусственной мочи в продольном направлении впитывающего изделия.
Между тем, состав искусственной мочи описан выше.
[0120]
Пример №
Пример 1
Пример 2
Пример 3
Пример 4
Сравнительный Пример 1
Одноразовый подгузник №
№1
№2
№3
№4
№5
Впитывающее тело №
№1
№2
№3
№4
№5
- Поверхностная плотность
г/м<sup>2</sup>
430
430
420
375
420
- Толщина
мм
2,14
2,46
1,77
1,26
1,83
Лист для обертывания сердцевины №
№1
№2
№3
№1
№4
- Слой, содержащий первые гидрофильные волокна
Гидратцеллюлозные
Гидратцеллюлозные
Гидратцеллюлозные+ПЭТ
Гидратцеллюлозные
Гидратцеллюлозные
- Слой, содержащий целлюлозные волокна
Целлюлозные волокна
Целлюлозные волокна
Целлюлозные волокна
Целлюлозные волокна
- Слой, содержащий вторые гидрофильные волокна
Гидратцеллюлозные
Гидратцеллюлозные
Гидратцеллюлозные+ПЭТ
Гидратцеллюлозные
- Поверхностная плотность
г/м<sup>2</sup>
56
56
50
56
51
- Толщина
мм
0,30
0,65
0,38
0,30
0,53
- Плотность
г/см<sup>3</sup>
0,19
0,09
0,13
0,19
0,10
Впитывающее тело №
№1
№1
№1
№2
№1
- Конфигурация(Верхний слой/Средний слой/Нижний слой)
SAP/Гидрофильный нетканый материал/SAP
SAP/Гидрофильный нетканый материал/SAP
SAP/Гидрофильный нетканый материал/SAP
SAP
SAP/Гидрофильный нетканый материал/SAP
- Поверхностная плотность
г/м<sup>2</sup>
125/40/125
125/40/125
125/40/125
250
125/40/125
Время впитывания/с
80 мл
34
30
31
33
32
160 мл
20
27
21
27
37
240 мл
41
42
37
50
70
Количество при повторном смачивании/г
80 мл
0,2
0,2
0,2
0,3
0,2
160 мл
6,9
1,2
11,5
6,1
6,0
240 мл
38,0
26,0
41,0
34,0
40,0
Длина диффузии/мм
80 мл
253
237
237
230
243
160 мл
273
248
248
248
243
240 мл
326
296
296
299
273
[0121]
Из Таблицы 1 можно понять, что в одноразовых подгузниках №1 - №4, которые включают в себя соответственно впитывающие тела №1 - №4 согласно настоящему раскрытию изобретения, время впитывания короче и длина диффузии больше при впитывании искусственной мочи множество раз по сравнению с одноразовым подгузником №5, который включает в себя обычный диффузионный лист. Кроме того, если сравнить одноразовый подгузник №2 и одноразовый подгузник №5, в которых плотности листов для обертывания сердцевины эквивалентны, можно понять, что в одноразовом подгузнике №2 количество при повторном смачивании меньше при впитывании искусственной мочи множество раз по сравнению с одноразовым подгузником №5.
[0122]
[Пример 5 и Сравнительный Пример 2]
Длину диффузии и перемещаемое количество в слое, содержащем первые гидрофильные волокна, измеряют в соответствии с испытанием на диффузию - перемещение для листа №2 для обертывания сердцевины и листа №4 для обертывания сердцевины. Результаты показаны в Таблице 2.
[0123]
[Таблица 2]
Лист для обертывания сердцевины №
№2
№4
- Слой, содержащий первые гидрофильные волокна
Гидратцеллюлозные
Гидратцеллюлозные
- Слой, содержащий целлюлозные волокна
Целлюлозные волокна
- Слой, содержащий вторые гидрофильные волокна
Гидратцеллюлозные
- Поверхностная плотность
г/м<sup>2</sup>
56
51
- Толщина
мм
0,65
0,53
- Плотность
г/см<sup>3</sup>
0,09
0,10
Длина диффузии на стороне листа, содержащего первые гидрофильные волокна/мм
152
123
Перемещаемое количество/г
35,8
29,7
Перечень ссылочных позиций
[0124]
1
впитывающее изделие
3
лист, проницаемый для жидкостей
5
лист, не проницаемый для жидкостей
7
впитывающее тело
11
впитывающая сердцевина
13, 14
лист для обертывания сердцевины
15
поверхность, расположенная со стороны кожи
17
поверхность, расположенная не со стороны кожи
19
полимерное впитывающее средство
20, 20а, 20b слой полимерных впитывающих средств
21
гидрофильный текстильный материал
22
слой
23, 24
первое гидрофильное волокно
25, 26
слой, содержащий первые гидрофильные волокна
27, 28
целлюлозное волокно
29, 30
слой, содержащий целлюлозные волокна
31, 32
второе гидрофильное волокно
33, 34
слой, содержащий вторые гидрофильные волокна
35, 36
поверхность
41
жидкость
43
точка подачи
45
зона проникновения жидкости
101
барьер для предотвращения утечки
103
эластичный элемент
105
прикрепленная часть
107
эластичный элемент
109
скрепляющая лента